СПОСОБ ИЗГОТОВЛЕНИЯ ПОЛИКАРБОНАТНОГО СЛОЕВОГО КОМПОЗИТА

1. Способ изготовления композита по меньшей мере с первым полимерным слоем (1), а также вторым полимерным слоем (2), в каждом случае из поликарбонатного полимера на основе бисфенола А, при этом между первым полимерным слоем (1) и вторым полимерным слоем (2) расположен промежуточный слой (3), со следующими шагами способа:
а) по меньшей мере на часть первого полимерного слоя (1) наносят промежуточный слой (3),
б) факультативно, промежуточный слой (3) подвергают сушке,
в) первый полимерный слой (1) на стороне, на которой расположен промежуточный слой (3), покрывают слоем жидкой композиции, содержащей растворитель или смесь растворителей, а также поликарбонатый дериват на основе геминального дизамещенного дигидрокси-дифенилциклоалкана, при этом композиция накрывает промежуточный слой (3),
г) факультативно, за шагом в) следует этап сушки,
д) вслед за операцией в) или операцией г) на первый полимерный слой (1) накладывают, накрывая промежуточный слой (3), второй полимерный слой (2),
е) первый полимерный слой (1) и второй полимерный слой (2) под давлением, при температуре от 120°С до 230°С, и в течение заданного промежутка времени ламинируют друг с другом.
2. Способ по п.1, при этом промежуточный слой (3) представляет собой печатный слой, прежде всего с предотвращающим подделку печатным элементом и/или напечатанным фотографическим изображением, фотографическую эмульсию и/или пленку, прежде всего предотвращающую подделку дифракционную пленку.
3. Способ по п.1 или 2, при этом поликарбонатный дериват имеет средний молекулярный вес (среднее весовое значение) по меньшей мере 10000, предпочтительно от 20000 до 300000.
4. Способ по п.1, при этом поликарбонатный дериват содержит функциональные структурные единицы карбонатов формулы (I),
1
2
1
8
5
6
6
10
7
12
1
4
в которой R и R - независимо друг от друга водород, галоген, предпочтительно хлор или бром, С-C-алкил, С-С-циклоалкил, С-С-арил, предпочтительно фенил, и С-С-аралкил, предпочтительно фенил-С-С-алкил, прежде всего бензил,
m - целое число от 4 до 7, предпочтительно 4 или 5,
3
4
1
6
R и R - для каждого Х индивидуально выбираемы, независимо друг от друга водород или С-C-алкил,
Х - углерод, и
n - целое число больше 20,
3
4
при условии, что по меньшей мере у одного атома Х радикалы R и Rодновременно обозначают алкилы.
5. Способ по п.2, при этом поликарбонатный дериват содержит функциональные структурные единицы карбонатов формулы (I),
1
2
1
8
5
6
6
10
7
12
1
4
в которой R и R - независимо друг от друга водород, галоген, предпочтительно хлор или бром, С-С-алкил, С-С-циклоалкил, С-С-арил, предпочтительно фенил, и С-С-аралкил, предпочтительно фенил-С-С-алкил, прежде всего бензил,
m - целое число от 4 до 7, предпочтительно 4 или 5,
3
4
1
6
R и R - для каждого Х индивидуально выбираемы, независимо друг от друга водород или C-С-алкил,
Х - углерод, и
n - целое число больше 20,
3
4
при условии, что по меньшей мере у одного атома Х радикалы R и Rодновременно обозначают алкилы.
3
4
6. Способ по п.4 или 5, при этом у от 1 до 2 атомов X, прежде всего только у одного атома X, R и R одновременно являются алкилами.
3
4
7. Способ по одному из пп.4 или 5, при этом R и R являются метилами.
8. Способ по одному из пп.4 или 5, при этом атомы Х в альфа-положении относительно дифенил-замещенного атома С (С1) не дизамещены алкилами.
9. Способ по одному из пп.4 или 5, при этом атомы Х в бета-положении относительно С1 дизамещены алкилами.
10. Способ по одному из пп.4 или 5, при этом m=4 или 5.
11. Способ по одному из пп.4 или 5, при этом дериват поликарбоната образован на основе
4,4'-(3,3,5-триметилциклогексан-1,1-диол)-дифенола,
4,4'-(3,3-диметилциклогексан-1,1-диол)-дифенола или
4,4'-(2,4,4-триметилциклопентан-1,1-диол)-дифенола.
12. Способ по одному из пп.1 или 2, при этом поликарбонатный дериват является содержащим сополимер, прежде всего состоящим из мономерных единиц М1 на основе формулы (Ib), а также мономерных единиц М2 на основе геминально дизамещенного дигидроксилифенилфиклоалкана, предпочтительно 4,4'-(3,3,5-триметилциклогексан-1,1-диол)-дифенола, при этом молярное отношение М2/М1 предпочтительно больше 0,3, прежде всего больше 0,40, предпочтительно больше 0,50.
13. Способ по одному из пп.1 или 2, при этом температура на шаге е) находится в диапазоне от 140°С до 200°С, прежде всего в диапазоне от 150°С до 180°С.
g
14. Способ по одному из пп.1 или 2, при этом первый поликарбонатный слой (1) и второй поликарбонатный слой (2) имеют температуру стеклования Tболее 145°С.
15. Способ по одному из пп.1 или 2, при этом толщина первого поликарбонатного слоя (1) и второго поликарбонатного слоя (2), одинаковая или различная, находится в диапазоне от 10 до 1000 мкм, прежде всего от 20 до 200 мкм.
16. Способ по одному из пп.1 или 2, при этом толщина промежуточного слоя (3), измеренная в направлениях под прямым углом к основной плоскости поликарбонатного слоя (1, 2), находится в диапазоне от 0,1 до 1000 мкм, прежде всего от 1 до 50 мкм.
17. Композит, получаемый по п.1.
18. Композит, содержащий первый поликарбонатный слой (1), второй поликарбонатный слой (2), расположенный между первым поликарбонатным слоем (1) и вторым поликарбонатным слоем (2) промежуточный слой (3), и соединяющий промежуточный слой (3) со вторым поликарбонатным слоем (2) слой (4) композиции, содержащий поликарбонатный дериват на основе геминально дизамещенного дигидроксидифенилфиклоалкана.
19. Применение способа по п.1 для изготовления защищенных от подделки документов и/или ценных документов, при этом факультативно, одновременно с или до или после изготовления композита первый поликарбонатный слой (1) и/или второй поликарбонатный слой (2) прямо или опосредованно соединяют по меньшей мере с одним другим слоем, например несущим слоем.
20. Защищенный от подделки документ и/или ценный документ, получаемый по п.19.
21. Защищенный от подделки документ и/или ценный документ, содержащий композит по п.17 или 18.